(57)【特許請求の範囲】
【請求項１】
（ｉ）式：Ｒ１ＳｉＯ３／２［式中、Ｒ１は一価炭化水素基である］で表されるシロキサン単位を含み、所望により、式：ＳｉＯ４／２で表されるシロキサン単位を含む、シロキサン樹脂ブロックと、
（ｉｉ）式：（Ｒ２２ＳｉＯ２／２）ｎ［式中、各Ｒ２は独立して、一価炭化水素基であり、「ｎ」は、少なくとも５の正数である］で表されるシロキサン直鎖状ブロックと、
（ｉｉｉ）ポリエステルブロックと、
を含む、ポリシロキサン−ポリエステルブロックコポリマーであって、
前記ポリシロキサン−ポリエステルブロックコポリマーにおけるポリシロキサン部が、前記シロキサン樹脂ブロック（ｉ）及び前記シロキサン直鎖状ブロック（ｉｉ）からなるシロキサン直鎖状ブロック−シロキサン樹脂ブロックである、ポリシロキサン−ポリエステルブロックコポリマー。
【請求項２】
前記シロキサン樹脂ブロック（ｉ）が、これらのシロキサン単位のモル和に基づいて、４０〜９０モル％の式：Ｒ１ＳｉＯ３／２で表される前記シロキサン単位と、１０〜６０モル％の式：ＳｉＯ４／２で表される前記シロキサン単位と、を含む、請求項１に記載のポリシロキサン−ポリエステルブロックコポリマー。
【請求項３】
前記シロキサン樹脂ブロック（ｉ）が、式：Ｃ６Ｈ５ＳｉＯ３／２で表されるシロキサン単位と、式：ＣＨ３ＳｉＯ３／２で表されるシロキサン単位と、式：ＳｉＯ４／２で表される前記シロキサン単位と、を含む、請求項１に記載のポリシロキサン−ポリエステルブロックコポリマー。
【請求項４】
前記シロキサン樹脂ブロック（ｉ）が、これらのシロキサン単位のモル和に基づいて、３０〜８０モル％の式：Ｃ６Ｈ５ＳｉＯ３／２で表される前記シロキサン単位と、１０〜６０モル％の式：ＣＨ３ＳｉＯ３／２で表される前記シロキサン単位と、１０〜３０モル％の式：ＳｉＯ４／２で表される前記シロキサン単位と、を含む、請求項３に記載のポリシロキサン−ポリエステルブロックコポリマー。
【請求項５】
前記シロキサン直鎖状ブロック（ｉｉ）が、式：（（ＣＨ３）２ＳｉＯ２／２）ｎ［式中、「ｎ」は、少なくとも５の正数である］で表される、請求項１に記載のポリシロキサン−ポリエステルブロックコポリマー。
【請求項６】
前記シロキサン樹脂ブロック（ｉ）及び前記シロキサン直鎖状ブロック（ｉｉ）の含有量が、ブロック（ｉ）〜（ｉｉｉ）の合計に基づいて、１０〜７０質量％である、請求項１に記載のポリシロキサン−ポリエステルブロックコポリマー。
【請求項７】
ポリシロキサン−ポリエステルブロックコポリマーの製造方法であって、
（１）式：ＨＯ（Ｒ２２ＳｉＯ）ｎＨ［式中、各Ｒ２は独立して、一価炭化水素基であり、「ｎ」は、少なくとも５の正数である］で表されるシロキサンを、式：Ｒ３ａＳｉＸ（４−ａ）［式中、各Ｒ３は独立して、一価炭化水素基であり、Ｘは、加水分解性基であり、「ａ」は、０〜２の数である］で表されるシラン化合物と反応させて、シロキサン直鎖状ブロック前駆体を生成する工程と、
（２）前記シロキサン直鎖状ブロック前駆体と、式：Ｒ１ＳｉＸ３［式中、Ｒ１は、一価炭化水素基であり、Ｘは、上に定義したとおりである］で表されるシラン化合物と、所望により、式：ＳｉＸ４［式中、Ｘは、上に定義したとおりである］で表されるシラン化合物と、を共加水分解及び縮合して、シロキサン直鎖状ブロック−シロキサン樹脂ブロック前駆体を生成する工程と、
（３）前記シロキサン直鎖状ブロック−シロキサン樹脂ブロック前駆体と反応基を有するポリエステルとを縮合する工程と、を含む、製造方法。
【請求項８】
式：Ｒ１ＳｉＸ３で表される前記シラン化合物が、フェニルトリアルコキシシラン及びメチルトリアルコキシシランであり、式：ＳｉＸ４で表される前記シラン化合物が、テトラアルコキシシランである、請求項７に記載の方法。
【請求項９】
前記ポリエステルが、２以上の酸官能価を有するカルボン酸（又はそれらの無水物）と、ネオペンチルグリコール又はトリメチロールプロパンとから形成されたものである、請求項７に記載のポリシロキサン−ポリエステルブロックコポリマーの製造方法。
【請求項１０】
基材上にコーティングを形成するための、請求項１〜６のいずれか一項に記載のポリシロキサン−ポリエステルブロックコポリマーの使用。
【請求項１１】
前記基材が、アルミニウム、ステンレス鋼、鉄、プラスチック、又はガラスで作製される、請求項１０に記載の使用。
【発明の詳細な説明】
【技術分野】
【０００１】
本発明は、ポリシロキサン−ポリエステルブロックコポリマー、その製造方法、及びその使用に関する。本明細書で使用される用語「ポリシロキサン−ポリエステルブロックコポリマー」は、シロキサン樹脂及び直鎖状ブロックコポリマーとポリエステルとの反応生成物、又は反応生成物から本質的になる組成物を意味するように設計される。ポリシロキサン−ポリエステルブロックコポリマーは、概して、三次元単位を有して形成され、典型的には、縮合反応を介して形成される。
【背景技術】
【０００２】
ポリシロキサン−ポリエステルコポリマーは、調理器具のコーティング又はスチームアイロンのコーティングなどの家電製品に頻繁に使用される。ポリシロキサン−ポリエステルコポリマーは、異物が付着せず、調理器具又は家電製品を掃除する際、例えば、食物の残渣又は粉々の澱粉食品などの残留物が、容易に除去され得る、剥離又は非粘着性コーティングを形成することが可能である。調理器具コーティングの例としては、ソテー又はフライパン、トースター、揚げ鍋、及び天板などの台所用具の外装及び内装面が挙げられる。
【０００３】
これらのコーティングは、熱安定性とともに、特に加熱時の擦過及び損傷への耐性を必要とする。ほとんどの有機コーティングは、通常の調理場条件下で、破損されたコーティングをもたらし得るある程度の熱可塑性を呈する。ポリエステル部が、低い熱可塑性、高い可撓性、及び良好な着色性を付与する一方、ポリシロキサン部は、耐熱性、耐候性、及び低い表面張力をもたらす。
【０００４】
例えば、米国特許出願公開第２００５／０１３６２６７（Ａ１）号では、シリコーンをポリエステルと反応させることによって調製されたシリコーン−ポリエステルコポリマーを開示しており、このシリコーンは、０〜５モル％の式：ＳｉＯ４／２で表されるシロキサン単位（以下、「Ｑ」と称する）と、３０〜１００モル％の式：ＲＳｉＯ３／２で表されるシロキサン単位（以下、「Ｔ」と称する）と、０〜２０モル％の式：Ｒ２ＳｉＯ２／２で表されるシロキサン単位（以下、「Ｄ」と称する）と、０〜２０モル％の式：Ｒ３ＳｉＯ１／２で表されるシロキサン単位（以下、「Ｍ」と称する）と、を含み、各Ｒは独立して、Ｃ１〜２０炭素原子を有する一価炭化水素基であり、各シロキサン単位は、シリコーン中でランダムである。米国特許出願公開第２０１５／００７９４０７（Ａ１）号は、シリコーン−ポリエステルコポリマーを開示しており、このシリコーン部含有は、式：Ｃ６Ｈ５ＳｉＯ３／２で表されるシロキサン単位（以下、「ＴＰｈ」と称する）と、式：ＣＨ３ＳｉＯ３／２で表されるシロキサン単位（以下、「ＴＭｅ」と称する）と、Ｑ単位と、を含み、Ｄ単位を含まない。
【０００５】
これらの特許は、これらのポリシロキサン−ポリエステルコポリマーが、耐熱性及び非粘着性コーティングを形成することができることを記載している。しかしながら、これらの特許は、コーティングの耐熱性及び非粘着性、又は落書き防止特性の持続性について言及していない。
【０００６】
これらの上述の特許とは異なり、本発明は、シロキサン樹脂−直鎖状ブロックをコポリマーに化学結合で組み込んで、持続性のある耐熱性、硬度を提供し、また非粘着性及び落書き防止特性を改善することである。
【先行技術文献】
【特許文献】
【０００７】
【特許文献１】米国特許出願公開第２００５／０１３６２６７（Ａ１）号明細書
【特許文献２】米国特許出願公開第２０１５／００７９４０７（Ａ１）号明細書
【発明の概要】
【発明が解決しようとする課題】
【０００８】
本発明の目的は、シロキサン樹脂ブロック、シロキサン直鎖状ブロック、及びポリエステルブロックを含む新規のポリシロキサン−ポリエステルブロックコポリマーを提供することであり、これを基材上の保護コーティングに使用して、持続性のある耐熱性、高温硬度、剥離特性及び落書き防止特性を提供することができる。本発明の別の目的は、ポリシロキサン−ポリエステルブロックコポリマーの製造方法を提供することである。
【課題を解決するための手段】
【０００９】
本発明のポリシロキサン−ポリエステルブロックコポリマーは、
（ｉ）式：Ｒ１ＳｉＯ３／２［式中、Ｒ１は一価炭化水素基である］で表されるシロキサン単位を含み、所望により、式：ＳｉＯ４／２で表されるシロキサン単位を含む、シロキサン樹脂ブロックと、
（ｉｉ）式：（Ｒ２２ＳｉＯ２／２）ｎ［式中、各Ｒ２は独立して、一価炭化水素基であり、「ｎ」は、少なくとも５の正数である］で表されるシロキサン直鎖状ブロックと、
（ｉｉｉ）ポリエステルブロックと、を含む。
【００１０】
シロキサン樹脂ブロック（ｉ）は、好ましくは、これらのシロキサン単位のモル和に基づいて、４０〜９０モル％の式：Ｒ１ＳｉＯ３／２で表されるシロキサン単位と、１０〜６０モル％の式：ＳｉＯ４／２で表されるシロキサン単位と、を含む。
【００１１】
シロキサン樹脂ブロック（ｉ）は、好ましくは、ＴＰｈ単位、ＴＭｅ単位、及びＱ単位を含む。
【００１２】
シロキサン樹脂ブロック（ｉ）は、好ましくは、これらのシロキサン単位のモル和に基づいて、３０〜８０モル％のＴＰｈ単位と、１０〜６０モル％のＴＭｅ単位と、１０〜３０モル％のＱ単位と、を含む。
【００１３】
シロキサン直鎖状ブロック（ｉｉ）は、好ましくは、式：（（ＣＨ３）２ＳｉＯ２／２）ｎ［式中、「ｎ」は、少なくとも５の正数である］で表される。
【００１４】
シロキサン樹脂ブロック（ｉ）及びシロキサン直鎖状ブロック（ｉｉ）の含有量は、ブロック（ｉ）〜（ｉｉｉ）の合計に基づいて、１０〜７０質量％である。
【００１５】
本発明のポリシロキサン−ポリエステルブロックコポリマーの製造方法は、
（１）式：ＨＯ（Ｒ２２ＳｉＯ）ｎＨ［式中、各Ｒ２は独立して、一価炭化水素基であり、「ｎ」は、少なくとも５の正数である］で表されるシロキサンを、式：Ｒ３ａＳｉＸ（４−ａ）［式中、各Ｒ３は独立して、一価炭化水素基であり、Ｘは、加水分解性基であり、「ａ」は、０〜２の数である］で表されるシラン化合物と反応させて、シロキサン直鎖状ブロック前駆体を生成する工程と、
（２）シロキサン直鎖状ブロック前駆体と、式：Ｒ１ＳｉＸ３［式中、Ｒ１は、一価炭化水素基であり、Ｘは、上に定義したとおりである］で表されるシラン化合物と、所望により、式：ＳｉＸ４［式中、Ｘは、上に定義したとおりである］で表されるシラン化合物と、を共加水分解及び縮合して、シロキサン直鎖状ブロック−シロキサン樹脂ブロック前駆体を生成する工程と、
（３）シロキサン直鎖状ブロック−シロキサン樹脂ブロック前駆体と反応基を有するポリエステルとを縮合する工程と、を含む。
【００１６】
式：Ｒ１ＳｉＸ３で表されるシラン化合物は、好ましくはフェニルトリアルコキシシラン及びメチルトリアルコキシシランであり、式：ＳｉＸ４で表されるシロキサン単位は、好ましくはテトラアルコキシシランである。
【００１７】
ポリエステルは、好ましくはネオペンチルグリコール又はトリメチロールプロパンである。
【００１８】
本発明のポリシロキサン−ポリエステルブロックコポリマーの使用は、基材上にコーティングを形成することによって特徴付けられる。
【００１９】
基材は、好ましくは、アルミニウム、ステンレス鋼、鉄、プラスチック、又はガラスで作製される。
【発明の効果】
【００２０】
本発明のポリシロキサン−ポリエステルブロックコポリマーを硬化して、アルミニウム、ステンレス鋼、鉄、プラスチック、又はガラスで作製された基材上の保護コーティングを形成し、持続性のある耐熱性、高温硬度、剥離特性及び落書き防止特性を提供することができる。
【発明を実施するための形態】
【００２１】
本発明のポリシロキサン−ポリエステルブロックコポリマーは、シロキサン樹脂ブロック（ｉ）と、シロキサン直鎖状ブロック（ｉｉ）と、ポリエステルブロック（ｉｉｉ）と、を含む。
【００２２】
シロキサン樹脂ブロック（ｉ）は、式：Ｒ１ＳｉＯ３／２で表されるシロキサン単位を含み、所望により、Ｑ単位を含む。
【００２３】
式中、Ｒ１は、Ｃ１〜１２炭素原子を有するアルキル基、Ｃ２〜１２炭素原子を有するアルケニル基、Ｃ６〜１２炭素原子を有するアリール基、及びＣ７〜１２炭素原子を有するアラルキル基などの一価炭化水素基である。その特定の例としては、メチル基、エチル基、プロピル基、ブチル基、ペンチル基、ヘキシル基、ヘプチル基、オクチル基、ノニル基、デシル基、ウンデシル基、及びドデシル基などのアルキル基；ビニル基、アリル基、ブテニル基、ペンテニル基、ヘキセニル基、ヘプテニル基、オクテニル基、ノネニル基、デセニル基、ウンデセニル基、及びドデセニル基などのアルケニル基；フェニル基、トリル基、キシリル基、及びナフチル基などのアリール基；ベンジル基、及びフェネチル基などのアラルキル基；並びにこれらの基に結合した水素原子の一部又は全てが塩素原子及び臭素原子などのハロゲン原子で置換された基が挙げられる。これらの中で、メチル基及びフェニル基が好ましい。すなわち、シロキサン樹脂ブロック（ｉ）は、好ましくは、ＴＰｈ単位、ＴＭｅ単位、及びＱ単位を含む。
【００２４】
シロキサン樹脂ブロック（ｉ）では、式：Ｒ１ＳｉＯ３／２で表されるシロキサン単位の含有量は、限定されないが、シロキサン樹脂ブロック（ｉ）は、好ましくは、これらのシロキサン単位のモル和に基づいて、４０〜９０モル％の式：Ｒ１ＳｉＯ３／２で表されるシロキサン単位と、１０〜６０モル％のＱ単位と、を含み、より好ましくは、これらのシロキサン単位のモル和に基づいて、３０〜８０モル％のＴＰｈ単位と、１０〜６０モル％のＴＭｅ単位と、１０〜３０モル％のＱ単位と、を含む。これは、ＴＰｈ単位の含有量が上記範囲の下限以上であると、コーティングの耐熱性及び光沢性が良好であり、ＴＭｅ単位の含有量が上記範囲の下限以上である場合、組成物はフィルム形成に良好であり、Ｑ単位の含有量が上記範囲の下限以上である場合、コーティングが硬くなるという理由による。
【００２５】
シロキサン直鎖状ブロック（ｉｉ）は、式：（Ｒ２２ＳｉＯ２／２）ｎで表される。
【００２６】
式中、各Ｒ２は独立して、Ｃ１〜１２炭素原子を有するアルキル基、Ｃ２〜１２炭素原子を有するアルケニル基、Ｃ６〜１２炭素原子を有するアリール基、及びＣ７〜１２炭素原子を有するアラルキル基などの一価炭化水素基である。これらの中で、アルキル基、特にメチル基が好ましい。すなわち、シロキサン直鎖状ブロック（ｉｉ）は、好ましくは、式：（（ＣＨ３）２ＳｉＯ２／２）ｎで表される。
【００２７】
式中、「ｎ」は、少なくとも５の正数、好ましくは、５〜４００、５〜３００、５〜２００、１０〜４００、１０〜３００、あるいは、１０〜２００の正数である。
【００２８】
ポリエステルブロック（ｉｉｉ）は、限定されないが、好適なポリエステルは、２以上の酸官能価を有するカルボン酸（又はそれらの無水物）及び２以上のヒドロキシル官能価を有するポリオールから従来の方法で形成される。
【００２９】
好適な多官能性カルボン酸の例としては、ベンゼン−１，２，４−トリカルボン酸、フタル酸、テトラヒドロフタル酸、ヘキサヒドロフタル酸、エンドビシクロ−２，２，１−５−ヘプチン−２，３−ジカルボン酸、テトラクロロフタル酸、シクロヘキサン二酸、コハク酸、イソフタル酸、テレフタル酸、アゼライン酸、マレイン酸、トリメシン酸、３，６−ジクロロフタル酸、テトラクロロフタル酸、アジピン酸、セバシン酸などのカルボン酸が挙げられる。
【００３０】
好適な多官能性アルコールの例としては、グリセリン、トリメチロールプロパン、トリメチロールエタン、トリスヒドロキシエチルイソシアヌレート、ペンタエリスリトール、エチレングリコール、ジエチレングリコール、プロピレングリコール、トリメチレングリコール、１，３−、１，２−、及び１，４−ブタンジオール、ヘプタンジオール、ヘキサンジオール、オクタンジオール、２，２’−ビス（４−シクロヘキサノール）プロパン、ネオペンチルグリコール、２，２，３−トリメチルペンタン−１，３−ジオール、１，４−ジメチロールシクロヘキサン、２，２，４−トリメチルペンタンジオールなどが挙げられる。
【００３１】
ポリエステルが、実質的に、ＣＯＯＨ基を有するカルボン酸官能性であるか、又はＯＨ基を有するヒドロキシル官能性であるかは、モノマー混合物のＣＯＯＨ／ＯＨモル比に依存する。本発明において有用なほとんどのヒドロキシル官能性ポリエステルは、７０〜５，６１０のヒドロキシ当量を有する。本発明において有用なほとんどのカルボン酸官能性ポリエステルは、２５〜１００ｍｇ  ＫＯＨ／ｇの酸価を有する。本発明において有用なほとんどのポリエステルは、実質的に、２以上のヒドロキシル若しくはカルボン酸官能価のいずれかを有する直鎖であってもよく、又は２．５超のヒドロキシル若しくはカルボン酸官能価を有する分枝状であってもよい。場合によっては、異なる官能性を有するポリエステルの混合物が使用されてもよい。
【００３２】
特定の実施形態では、ポリエステルは、イソフタル酸をトリメチロールプロパンと反応させることによって調製される。代替的に、イソフタル酸、ＴＰＡ、無水トリメリット酸、及びテトラヒドロフタル酸などの他の酸、並びにＴＭＥ、ＭＰＧ、ＴＭＰ、及びＮＰＧなどの他のアルコールを使用することもできる。
【００３３】
ポリシロキサン−ポリエステルブロックコポリマーは、Ｑ単位をＴＰｈ単位とともにシリコーン中間体に組み込み、その後、ゲル化又は極端な粘度上昇を伴わずにヒドロキシル官能性ポリエステルと反応させたことによって合成された新しい材料である。ポリシロキサン−ポリエステルブロックコポリマーは、必要な高温硬度の向上を示す。したがって、本発明は、シリコーン部が、シリコーン樹脂ブロック及びシリコーン直鎖状ブロックを含有することを特徴とする、シリコーン−ポリエステル組成物を提供する。
【００３４】
ポリシロキサン−ポリエステルブロックコポリマー中のシロキサン樹脂ブロック（ｉ）及びシロキサン直鎖状ブロック（ｉｉ）の含有量は、限定されないが、ブロック（ｉ）〜（ｉｉｉ）の合計に基づいて、好ましくは、１０〜７０質量％、又は３０〜６０質量％である。これは、含有量が上記範囲の下限以上である場合、落書き防止性能が良好であるのに対して、含有量が上記範囲の上限以下である場合、ポリエステルとの反応によるゲル化リスクが減少するという理由による。
【００３５】
ポリシロキサン−ポリエステルブロックコポリマー中のシロキサン直鎖状ブロック（ｉｉ）は、限定されないが、ブロック（ｉ）〜（ｉｉｉ）の合計に基づいて、好ましくは、１〜５０質量％、又は３〜２０質量％である。これは、含有量が上記範囲の下限以上である場合、剥離性能及び落書き防止性能が良好であるのに対して、含有量が上記範囲の上限以下である場合、コーティングの硬度及び強靱性が良好であるという理由による。
【００３６】
本発明は更に、ポリエステル前駆体又はポリエステル樹脂とシリコーン前駆体又はシリコーン樹脂とが一緒に反応することを特徴とする、ポリシロキサン−ポリエステルブロックコポリマーを形成するプロセスを提供し、シリコーン部は、Ｔ及び／又はＱ単位並びにシロキサン直鎖状ブロックを含有する。本発明のポリシロキサン−ポリエステルブロックコポリマーの製造方法は、以下の工程（１）〜（３）を含む。
【００３７】
工程（１）は、式：ＨＯ（Ｒ２２ＳｉＯ）ｎＨで表されるシロキサンを、式：Ｒ３ａＳｉＸ（４−ａ）で表されるシラン化合物と反応させて、シロキサン直鎖状ブロック前駆体を生成することである。
【００３８】
シロキサンの式中、各Ｒ２は独立して、Ｃ１〜１２炭素原子を有するアルキル基、Ｃ２〜１２炭素原子を有するアルケニル基、Ｃ６〜１２炭素原子を有するアリール基、及びＣ７〜１２炭素原子を有するアラルキル基などの一価炭化水素基である。これらの中で、アルキル基、特にメチル基が好ましい。すなわち、シロキサンは、好ましくは、式：ＨＯ（（ＣＨ３）２ＳｉＯ２／２）ｎＨで表される。
【００３９】
シロキサンの式中、「ｎ」は、少なくとも５の正数、好ましくは、５〜４００、５〜３００、５〜２００、１０〜４００、１０〜３００、あるいは、１０〜２００の正数である。
【００４０】
シランの式中、各Ｒ３は独立して、Ｃ１〜１２炭素原子を有するアルキル基、Ｃ２〜１２炭素原子を有するアルケニル基、Ｃ６〜１２炭素原子を有するアリール基、及びＣ７〜１２炭素原子を有するアラルキル基などの一価炭化水素基である。これらの中で、アルキル基、特にメチル基が好ましい。
【００４１】
シランの式中、Ｘは、オキシモ基、アセトキシ基、ハロゲン原子、及びアルコキシ基などの加水分解性基である。
【００４２】
シランの式中、「ａ」は０〜２の数、好ましくは０又は１である。
【００４３】
シランの例としては、メチルトリス（メチルエチルケトキシム）シラン（ＭＴＯ）、メチルトリアセトキシシラン、エチルトリアセトキシシラン、テトラアセトキシシラン、テトラオキシムシラン、ジメチルジアセトキシシラン、ジメチルジオキシムシラン、及びトリス（メチルメチルケトキシム）シランが挙げられる。
【００４４】
工程（１）では、典型的には、シラノール末端ポリジオルガノシロキサンを、アルキルトリアセトキシシラン又はジアルキルケトキシムなどの「末端封鎖」化合物と反応させる。末端封鎖反応の化学量は、典型的に、ポリジオルガノシロキサン上の全てのシラノール基と反応させるのに十分な量の末端封鎖化合物が添加されるように、調整される。典型的に、ポリジオルガノシロキサン上のシラノールのモル当たり１モルの末端封鎖化合物が使用される。代替的に、１〜１０％といったわずかにモル過剰の末端封鎖化合物が使用されてもよい。反応は典型的に、シラノールポリジオルガノシロキサンの縮合反応を最小化する無水条件下で行われる。典型的には、シラノール末端ポリジオルガノシロキサン及び末端封鎖化合物を、無水条件下で有機溶媒中に溶解させ、室温又は高温（最高で溶媒の沸点）にて反応させる。
【００４５】
工程（２）は、シロキサン直鎖状ブロック前駆体と、式：Ｒ１ＳｉＸ３で表されるシラン化合物と、所望により、式：ＳｉＸ４で表されるシラン化合物と、を共加水分解及び縮合して、シロキサン直鎖状ブロック−シロキサン樹脂ブロック前駆体を生成することである。
【００４６】
前者のシランの式中、Ｒ１は、Ｃ１〜１２炭素原子を有するアルキル基、Ｃ２〜１２炭素原子を有するアルケニル基、Ｃ６〜１２炭素原子を有するアリール基、及びＣ７〜１２炭素原子を有するアラルキル基などの一価炭化水素基である。これらの中で、メチル基及びフェニル基が好ましい。
【００４７】
前者のシランの式中、Ｘは、オキシモ基、アセトキシ基、ハロゲン原子、及びアルコキシ基などの加水分解性基である。
【００４８】
前者のシランとしては、フェニルトリメトキシシラン、フェニルトリエトキシシラン、メチルトリメトキシシラン、及びメチルトリエトキシシランが挙げられる。
【００４９】
後者のシランの式中、Ｘは、オキシモ基、アセトキシ基、ハロゲン原子、及びアルコキシ基などの加水分解性基である。
【００５０】
後者のシランの例としては、オルトケイ酸テトラエチル、及びオルトケイ酸テトラメチルが挙げられる。
【００５１】
工程（２）では、酸を添加して、シロキサン直鎖状ブロックを共加水分解及び縮合してもよい。酸の例としては、ＨＣｌが挙げられる。
【００５２】
シロキサン直鎖状ブロック−シロキサン樹脂ブロック前駆体は、シロキサン樹脂ブロックと、シロキサン直鎖状ブロックと、を含み、シロキサン直鎖状ブロックは、式：（Ｒ２２ＳｉＯ２／２）ｎ［式中、Ｒ２及び「ｎ」は、上に定義したとおりである］で表される。
【００５３】
工程（３）は、シロキサン直鎖状ブロック−シロキサン樹脂ブロック前駆体と反応基を有するポリエステルとを縮合することである。ポリエステルは、限定されないが、好適なポリエステルは、２以上の酸官能価を有するカルボン酸（又はそれらの無水物）及び２以上のヒドロキシル官能価を有するポリオールから従来の方法で形成される。ポリエステルは、好ましくはネオペンチルグリコール又はトリメチロールプロパンである。
【００５４】
工程（３）では、シリコーン前駆体及びポリエステル前駆体を、まず別個に反応させて、それぞれ、シリコーン樹脂及びポリエステル樹脂を形成し、これらの樹脂を、続いて一緒に反応させる。
【００５５】
ポリエステル前駆体又は樹脂及びシリコーン前駆体又は樹脂が一緒に混合されるときの反応温度は、好ましくは、８０〜１５０℃の範囲であり、所望により、約１００〜１２５℃、より好ましくは、１１０〜１２０℃であってもよい。
【００５６】
好ましくは、ポリエステル前駆体は、イソフタル酸、ネオペンチルグリコール及びトリメチロールプロパン、又はトリメチロールエタンで形成される。
【００５７】
ポリシロキサン−ポリエステルブロックコポリマーは、金属配位子錯体又は有機塩基等の縮合触媒を含有することができる。縮合触媒を添加して、コポリマーの硬化を促進する。縮合触媒の例としては、テトライソプロピルチタネート、テトラブチルチタネート、テトラオクチルチタネート、チタン酢酸塩、チタンジイソプロポキシビス（アセチルアセトネート）、及びチタンジイソプロポキシビス（エチルアセトアセテート）などの有機チタン化合物；ジルコニウムテトラアセチルアセトネート、ジルコニウムヘキサフルオロアセチルアセトネート、ジルコニウムトリフルオロアセチルアセトネート、テトラキス（エチルトリフルオロアセチルアセトネート）ジルコニウム、テトラキス（２，２，６，６−テトラメチル−ヘプタンジオネート）、ジルコニウムジブトキシビス（エチルアセトアセテート）、及びジルコニウムジイソプロポキシビス（２，２，６，６−テトラメチル−ヘプタンジオネート）などの有機ジルコニウム化合物；並びにジブチルスズジラウレート、ジメチルスズジネオデカノエート、ジブチルスズジアセテート、ジメチルヒドロキシ（オレエート）スズ、及びジオクチルジラウリルスズなどの有機スズ化合物が挙げられる。
【００５８】
縮合触媒の含有量は、限定されないが、好ましくは、ポリシロキサン−ポリエステルブロックコポリマーにおいて、質量単位で、１０〜１，０００ｐｐｍの範囲、１０〜５００ｐｐｍの範囲、又は１０〜３００ｐｐｍの範囲である。これは、優れた硬化性が得られ、コーティングが良好な熱安定性を有するという理由による。
【００５９】
ポリシロキサン−ポリエステルブロックコポリマーは、酸化チタン若しくは硫酸バリウムなどの有機及び／若しくは無機顔料、処理されるべき表面に接着する結合剤、材料を担持するが、コーティングが硬化される時に蒸発する、有機溶媒若しくは水のいずれかの担体、又は摩耗保護を提供するための補強剤などの他の成分を含有し得る。それはまた、カーボンブラック又はシリカなどの充填剤、グリマー、艶消し剤、及び放出添加剤を含有することができる。
【００６０】
本発明は、コーティングが、上に定義されるようなシリコーン−ポリエステル組成物を含むことを特徴とする基材上のコーティングに及ぶ。コーティングは、例えば、２０〜２５μｍ、及び更に一般的には、５〜５００μｍ、好ましくは、１５〜１００μｍなど、かなり薄くてもよい。コーティングは、例えば、全ての材料を含有する組成物を噴霧、カーテンコーティング、又はローラーコーティングにより、複数の方法で基材へ適用されてもよい。
【００６１】
コーティングは、異なる組成物を有し得る、複数の連続する層で適用されてもよい。しかしながら、好ましくは、プロセスを簡素化する単一のコーティング層として適用される。
【００６２】
本発明は、上に定義されるようなポリシロキサン−ポリエステルブロックコポリマーを使用して基材上にコーティングを形成することに及ぶ。
【００６３】
基材は、好ましくは、アルミニウム、ステンレス鋼、鉄、プラスチック、又はガラスで作製される。
【００６４】
本発明は、コーティングが、上に定義されるようなポリシロキサン−ポリエステルブロックコポリマーを含むことを特徴とする、コーティングを担持する基材に及ぶ。
【実施例】
【００６５】
ここで、本発明のポリシロキサン−ポリエステルブロックコポリマー、その製造方法、及びその使用について、実施例及び比較例を用いて説明する。
【００６６】
参考例１
ポリテトラフルオロエチレン（ＰＴＦＥ）撹拌棒、及びＮ２ガスパージが装備された１００ｍＬの３首丸底フラスコに、２６．３５９ｇの以下の式：
ＨＯ［（ＣＨ３）２ＳｉＯ］４０Ｈ
で表されるシラノール末端ジメチルポリシロキサン（ＰＤＭＳ）と、４０ｇのイソプロピルアルコール（ＩＰＡ）との混合物を充填した。均圧滴下漏斗に、５ｇのメチルトリアセトキシシランを充填した。窒素掃引をオンにし、メチルトリアセトキシシランを撹拌しながら５分間滴下した。次いで、混合物を室温で３時間保持して、ＩＰＡ溶媒中にメチルジアセトキシシリル末端ＰＤＭＳを形成した。
【００６７】
参考例２
水冷凝縮装置、ＰＴＦＥ撹拌棒、及び熱電対が装備された５００ｍＬの３首丸底フラスコに、１４４．０ｇ（０．６０モル）のフェニルトリエトキシシラン、５３．４ｇ（０．３０モル）のメチルトリエトキシシラン、及び２０．８ｇ（０．１０モル）のオルトケイ酸テトラエチルを充填した。次いで、参考例１で調製した７０．３６８ｇのメチルジアセトキシシリル末端ＰＤＭＳ溶液（０．３３モルのＤ単位）を、０．１５ｍＬの濃縮ＨＣｌとともに添加し、混合物を５０℃までゆっくり加熱した。均圧滴下漏斗に、２３ｇの脱イオン水を充填した。窒素掃引をオンにした。撹拌しながら約２０分間水を滴下し、混合物を６時間加熱還流した。システムを７５℃まで冷却し、０．８ｇのＣａＣＯ３を添加し、１時間保持した。次いで、混合物を段階的に１００℃に加熱して揮発物を除去し、２時間保持し、並びに更に１時間、真空引きを行った。最後に、それを８０℃未満に冷却し、濾過し、排液した。透明な液体の外観で、かつ２５℃で約１，４８８ｍＰａ・ｓの粘度を有する、得られたシリコーン樹脂−直鎖状ブロックコポリマーを調製した。
【００６８】
参考例３
水冷凝縮装置、ＰＴＦＥ撹拌棒、及び熱電対が装備された５００ｍＬの３首丸底フラスコに、１６０．８ｇ（０．６７モル）のフェニルトリエトキシシランを充填した。次いで、参考例１で調製した７０．３６８ｇのメチルジアセトキシシリル末端ＰＤＭＳ溶液（０．３３モルのＤ単位）を、０．１２ｍＬの濃縮ＨＣｌとともに添加し、混合物を５０℃までゆっくり加熱した。均圧滴下漏斗に、１５ｇの脱イオン水を充填した。窒素掃引をオンにした。撹拌しながら約２０分間水を滴下し、混合物を１０時間加熱還流した。システムを７５℃まで冷却し、０．８ｇのＣａＣＯ３を添加し、１時間保持した。次いで、混合物を段階的に１００℃に加熱して揮発物を除去し、２時間保持し、並びに更に１時間、真空引きを行った。最後に、それを８０℃未満に冷却し、濾過し、排液した。透明な液体の外観で、かつ２５℃で約３，６５４ｍＰａ・ｓの粘度を有する、得られたシリコーン樹脂−直鎖状ブロックコポリマーを調製した。
【００６９】
参考例４
水冷凝縮装置、ＰＴＦＥ撹拌棒、及び熱電対が装備された５００ｍＬの３首丸底フラスコに、１４４．０ｇ（０．６０モル）のフェニルトリエトキシシラン、５３．４ｇ（０．３０モル）のメチルトリエトキシシラン、及び２０．８ｇ（０．１０モル）のオルトケイ酸テトラエチルを充填した。次いで、５０ｇ（０．３３モル）のジメチルジエトキシシランを、０．１５ｍＬの濃縮ＨＣｌとともに添加し、混合物を５０℃までゆっくり加熱した。均圧滴下漏斗に、２９ｇの脱イオン水を充填した。窒素掃引をオンにした。撹拌しながら約２０分間水を滴下し、混合物を２時間加熱還流した。システムを７５℃まで冷却し、０．８ｇのＣａＣＯ３を添加し、１時間保持した。次いで、混合物を段階的に１００℃に加熱して揮発物を除去し、２時間保持し、並びに更に１時間、真空引きを行った。最後に、それを８０℃未満に冷却し、濾過し、排液した。得られたポリマーは、２５℃で約６７８ｍＰａ・ｓの粘度を有する透明な液体であり、Ｄ単位源としてジメチルジエトキシシランを使用することによってランダムＤ単位分布を有した。
【００７０】
参考例５
水冷凝縮装置、ＰＴＦＥ撹拌棒、熱電対、及びＮ２ガスパージが装備された３首丸底フラスコに、１０７．３４ｇのトリメチロールプロパン（ＴＭＰ）、２９．２３ｇのアジピン酸（ＡＡ）、及び６６．４５ｇのｍ−フタル酸（ＰＡ）を充填した。モトロゲン（motrogen）掃引、凝縮装置、及び加熱炉を、オンにした。撹拌棒のモータをオンにする前に、材料を１５０℃に加熱した。次いで、全体を、１８０℃に加熱し、大半の反応水が、除去されるまで保持した。定期的に排水をトラップし、水の発生が止まるまで２２０℃に加熱した。温度を維持し、酸価を試験するために混合物から一部のサンプルを取り出した。酸価が、１０ｍｇ  ＫＯＨ／ｇ未満であった場合、加熱をオフにして１４０℃まで冷却し、希釈のための溶媒として１０９．３２ｇのプロピレングリコールモノメチルエーテルアセテート（ＰＭＡ）を添加した。
【００７１】
実施例１
水冷凝縮装置、ＰＴＦＥ撹拌棒、及び熱電対が装備された２５０ｍＬの３首丸底フラスコに、参考例５で調製した４０ｇのポリエステル前駆体を充填した。次いで、参考例２で調製した３０ｇのシロキサン樹脂−ライナー（liner）ブロックコポリマーを添加し、溶媒として４０ｇのプロピレングリコールモノメチルエーテルアセテート（ＰＭＡ）、及び触媒として０．０１ｇのテトラ−ｎ−ブチルチタネートを、窒素環境下でフラスコ内に添加した。撹拌しながら、混合物をゆっくりと最大１２０℃に加熱し、生成されたエタノールを放出した。５時間後、透明ポリシロキサン−ポリエステルコポリマーを調製した。サンプルを拾い上げてガラスパネル上に滴下し、透明になるまで規則的に室温で外観をチェックした。加熱を停止し、６０℃未満まで冷却した。調製したサンプルの粘度は、２５℃で約５００ｍＰａ・ｓであった。
【００７２】
実施例２
水冷凝縮装置、ＰＴＦＥ撹拌棒、及び熱電対が装備された２５０ｍＬの３首丸底フラスコに、参考例５で調製した４０ｇのポリエステル前駆体を充填した。次いで、参考例３で調製した３０ｇのシロキサン樹脂−ライナー（liner）ブロックコポリマーを添加し、溶媒として４０ｇのプロピレングリコールモノメチルエーテルアセテート（ＰＭＡ）、及び触媒として０．０１ｇのテトラ−ｎ−ブチルチタネートを、窒素環境下でフラスコ内に添加した。撹拌しながら、混合物をゆっくりと最大１２０℃に加熱し、生成されたエタノールを放出した。５時間後、透明ポリシロキサン−ポリエステルコポリマーを調製した。サンプルを拾い上げてガラスパネル上に滴下し、透明になるまで規則的に室温で外観をチェックした。加熱を停止し、６０℃未満まで冷却した。調製したサンプルの粘度は、２５℃で約１１３９ｍＰａ・ｓであった。
【００７３】
比較例１
水冷凝縮装置、ＰＴＦＥ撹拌棒、及び熱電対が装備された２５０ｍＬの３首丸底フラスコに、参考例５で調製した４０ｇのポリエステル前駆体を充填した。次いで、参考例４で調製した３０ｇのシロキサンポリマーを添加し、溶媒として４０ｇのプロピレングリコールモノメチルエーテルアセテート（ＰＭＡ）、及び触媒として０．０１ｇのテトラ−ｎ−ブチルチタネートを、窒素環境下でフラスコ内に添加した。撹拌しながら、混合物をゆっくりと最大１４０℃に加熱し、生成されたエタノールを放出した。８時間後、透明ポリシロキサン−ポリエステルコポリマーを調製した。サンプルを拾い上げてガラスパネル上に滴下し、透明になるまで規則的に室温で外観をチェックした。加熱を停止し、６０℃未満まで冷却した。調製したサンプルの粘度は、２５℃で約１，４３８ｍＰａ・ｓであった。
【００７４】
比較例２
水冷凝縮装置、ＰＴＦＥ撹拌棒、及び熱電対が装備された２５０ｍＬの３首丸底フラスコに、参考例５で調製した４０ｇのポリエステル前駆体を充填した。次いで、ランダムＤ単位分布を有するＤ０．３３ＴＰｈ０．６７の単位モル比で表される３０ｇのシロキサンポリマーを添加し、溶媒として４０ｇのプロピレングリコールモノメチルエーテルアセテート（ＰＭＡ）、及び触媒として０．０１ｇのテトラ−ｎ−ブチルチタネートを、窒素環境下でフラスコ内に添加した。撹拌しながら、混合物をゆっくりと最大１４０℃に加熱し、生成されたエタノールを放出した。８時間後、透明ポリシロキサン−ポリエステルコポリマーを調製した。サンプルを拾い上げてガラスパネル上に滴下し、透明になるまで規則的に室温で外観をチェックした。加熱を停止し、６０℃未満まで冷却した。調製したサンプルの粘度は、２５℃で約１，５７７ｍＰａ・ｓであった。
【００７５】
比較例３
水冷凝縮装置、ＰＴＦＥ撹拌棒、及び熱電対が装備された２５０ｍＬの３首丸底フラスコに、参考例５で調製した４０ｇのポリエステル前駆体を充填した。次いで、単位式：ＴＭｅ０．３０ＴＰｈ０．６５Ｑ０．０５で表される３０ｇのＤ単位を含まないシロキサンポリマーを添加し、溶媒として４０ｇのプロピレングリコールモノメチルエーテルアセテート（ＰＭＡ）、及び触媒として０．０１ｇのテトラ−ｎ−ブチルチタネートを、窒素環境下でフラスコ内に添加した。撹拌しながら、混合物をゆっくりと最大１４０℃に加熱し、生成されたエタノールを放出した。８時間後、透明ポリシロキサン−ポリエステルコポリマーを調製した。サンプルを拾い上げてガラスパネル上に滴下し、透明になるまで規則的に室温で外観をチェックした。加熱を停止し、６０℃未満まで冷却した。調製したサンプルの粘度は、２５℃で約１，７２５ｍＰａ・ｓであった。
【００７６】
外観
２５℃でのシリコーン−ポリエステルコポリマーの外観を目視検査によって観察した。
【００７７】
コーティング性能
最終的なシリコーン−ポリエステルコポリマーを、高温硬度及び接着性のために、洗浄した鋼又はアルミニウムパネル上に適用した。フィルムの厚さは２０±５μｍであった。コーティングを、１５分間空気乾燥させて、２８０℃のオーブンで１０分間ベークした。
【００７８】
ビーズ効果
この試験を使用して、コーティングフィルムの撥油性性能を評価する。コーティングの表面上に、ＺＥＢＲＡ  ＢＬＡＣＫと命名された溶媒系マーカーペンによって、ランダム線を描く。第１の描画のビーズ効果を確認する。ビーズ試験のレベル指数に従って、スケールを評価する。性能を、下表１を用いて目視検査によって評価する。
【００７９】
【表１】
0006947913.tif 000002
【００８０】
擦り取り（落書き防止）試験方法
ＺＥＢＲＡ  ＢＬＡＣＫと命名されたマーカーペンによって線を描き、綿布で直ちに擦り取る。この動作を同じ位置で繰り返す。マークを完全に擦り取ることができなくなるまでの時間をカウントする。毎回綿布がきれいかを確認する。マークを完全に擦り取ることができなくなるまでの時間を記録する。
【００８１】
高温硬度の試験方法（ＡＳＴＭ  Ｄ３３６３）
コーティングされた鋼パネルを、冷たい電気プレート上に置いた。表面温度計をコーティングされた表面に置き、電気プレートをオンにする。パネル温度が上昇する。コーティングを、鉛硬度を増加させる製図鉛筆で表面を擦過する試みにより、評価した。コーティングの硬度を、コーティングを通じて擦過することができない最高の鉛筆硬度（Ｈの前のより高い数字は、最大硬度を示す）として評価する。
【００８２】
固有接着：
コーティングされたアルミニウムパネルを、水道水で２時間煮沸する。コーティングを１００個の正方形（各１ｍｍ×１ｍｍ）に切断し、標準テープを使用して１００個の正方形上に貼り付け、迅速に剥離して、正方形の脱落があるかを確認する。脱落が全くないと、合格と定義される。それ以外は、失敗を意味する。
【００８３】
【表２】
0006947913.tif 000003
【産業上の利用可能性】
【００８４】
本発明のポリシロキサン−ポリエステルブロックコポリマーは、アルミニウム、ステンレス鋼、鉄、プラスチック、又はガラスで作製された基材上に硬化生成物を形成するので、ポリシロキサン−ポリエステルコポリマーを保護コーティングに使用して、持続性のある耐熱性、高温硬度、剥離特性及び落書き防止特性を提供することができる。